(57)【要約】【課題】活性層の表面の酸化を防止できる基板洗浄方法を提供する。【解決手段】ソース領域およびドレイン領域の露出した表面上の自然酸化膜を、フッ酸を含有する洗浄液Ａで洗浄除去する。二酸化炭素を超純水Ｐ中に溶解させた洗浄水Ｗでソース領域およびドレイン領域の表面を洗浄する。洗浄水Ｗ中の二酸化炭素が洗浄水Ｗの比抵抗を低下させる。洗浄水Ｗが供給配管48内を通過する際に生じる摩擦帯電を防止できる。洗浄水Ｗが帯電しなくなる。ソース領域およびドレイン領域の表面の帯電を防止できる。ソース領域およびドレイン領域の露出した表面の酸化が防止できる。【選択図】図１
2009049120.tif 000002
【特許請求の範囲】
【請求項１】
絶縁基板上に半導体層を形成し、
この半導体層上に絶縁層を形成し、
この絶縁層に前記半導体層に導通する導通部を形成し、
少なくともこの導通部にて導通した前記半導体層の表面を、抵抗値を低下させた洗浄水で洗浄し、
前記導通部に電極層を形成する
ことを特徴とする半導体装置の製造方法。
【請求項２】
水の抵抗値を下げる作用を有する物質を水に溶解させて洗浄水の抵抗値を低下させる
ことを特徴とする請求項１記載の半導体装置の製造方法。
【請求項３】
少なくとも導通部にて導通した半導体層の表面を、酸で洗浄してから洗浄水で洗浄する
ことを特徴とする請求項１または２記載の半導体装置の製造方法。
【請求項４】
水の抵抗値を下げる作用を有する物質として、二酸化炭素(ＣＯ２)を用いる
ことを特徴とする請求項２または３記載の半導体装置の製造方法。
【発明の詳細な説明】
【技術分野】
【０００１】
本発明は、半導体層を有する半導体装置の製造方法に関する。
【背景技術】
【０００２】
近年、この種の半導体装置の製造方法としては、半導体層としてのウェハの表面を、アンモニアと過酸化水素水と純水とを混合した薬液で洗浄して、このウェハの表面に付着している有機物を除去する。この後、このウェハの表面を、塩素とフッ酸と純水とからなる薬液で洗浄して、このウェハの表面に形成されている自然酸化膜を除去してから、酸性イオン水で洗浄して、このウェハの表面に付着している金属・イオン性不純物を除去するウェハの洗浄方法が知られている（例えば、特許文献１参照。）。
【特許文献１】特開平１１−１１１６６０号公報
【発明の開示】
【発明が解決しようとする課題】
【０００３】
しかしながら、上述のウェハの洗浄方法では、塩素とフッ酸と純水とからなる薬液で洗浄してから、酸性イオン水で洗浄している。このため、この塩素とフッ酸と純水とからなる薬液で洗浄して、ウェハの表面に形成されている自然酸化膜を除去したとしても、このウェハの表面の酸性イオン水による洗浄のときに、この酸性イオン水の帯電によってウェハの表面に電位差が生じて酸化されてしまう。したがって、このウェハの表面に酸化膜が形成されてしまうおそれがあるという問題を有している。
【０００４】
本発明は、このような点に鑑みなされたもので、半導体層の表面の酸化を防止できる半導体装置の製造方法を提供することを目的とする。
【課題を解決するための手段】
【０００５】
本発明は、絶縁基板上に半導体層を形成し、この半導体層上に絶縁層を形成し、この絶縁層に前記半導体層に導通する導通部を形成し、少なくともこの導通部にて導通した前記半導体層の表面を、抵抗値を低下させた洗浄水で洗浄し、前記導通部に電極層を形成するものである。
【発明の効果】
【０００６】
本発明によれば、抵抗値を低下させた洗浄水とすることにより、この洗浄水の帯電を防止できる。このため、この洗浄水で少なくとも導通部にて導通した半導体層の表面を洗浄することにより、この洗浄水の帯電に伴う半導体層の表面の帯電を防止または少なくとも低下できるから、洗浄時の半導体層の表面の酸化を防止できる。
【発明を実施するための最良の形態】
【０００７】
以下、本発明の半導体装置の一実施の形態の構成を図２を参照して説明する。
【０００８】
図２において、１は半導体装置としての液晶表示装置で、この液晶表示装置１は、例えば携帯電話機などのモニタとして用いられる平面表示装置としての液晶ディスプレイである。そして、この液晶表示装置１は、回路基板としての略矩形平板状のアクティブマトリクス型であるトップゲートタイプのアレイ基板２を備えている。
【０００９】
このアレイ基板２は、略透明な矩形平板状の絶縁基板としての透光性基板であるガラス基板３を有している。このガラス基板３の一主面である表面上には、シリコン窒化膜（ＳｉＮＸ）や酸化シリコン膜（ＳｉＯＸ）などにて構成されたアンダーコート層４が積層されて成膜されている。このアンダーコート層４は、ガラス基板３上に形成される各素子への不純物の拡散を防止する。
【００１０】
そして、このアンダーコート層４上には、スイッチング素子としての薄膜トランジスタ(ＴＦＴ)５がマトリクス状に積層されて形成されている。これら薄膜トランジスタ５のそれぞれは、アンダーコート層４上に形成された半導体層としての活性層６を備えている。この活性層６は、多結晶半導体としてのポリシリコン(Ｐ−Ｓｉ)にて構成されている。なお、このポリシリコンは、非晶質半導体としてのアモルファスシリコン(ａ−Ｓｉ)に向けてプラズマＣＶＤ(Chemical Vapor Deposition)法にてエキシマレーザ光Ｌを照射してレーザアニールして溶融再結晶化させることによって形成されている。
【００１１】
そして、この活性層６は、この活性層６の中央部に設けられたチャネル領域７を有している。このチャネル領域７の両側には、ソース領域８およびドレイン領域９のそれぞれが対向して設けられている。これらソース領域８およびドレイン領域９は、引き出し部としてのコンタクト領域であって、活性層６のチャネル領域７となる部分の両側に、所定の低加速電圧にてリン(Ｐ)を不純物Ｄとして注入させたドーピングにて形成されている。
【００１２】
さらに、アンダーコート層４上には、ゲート絶縁膜11が、各チャネル領域７、ソース領域８およびドレイン領域９のそれぞれを覆うように積層されている。このゲート絶縁膜11は、活性層６を含んだガラス基板３上に積層されている。さらに、このゲート絶縁膜11は、第１の絶縁層としてのゲート絶縁層であって、例えばテトラエトキシシラン(Tetraethoxysilane:ＴＥＯＳ)にて構成されている。
【００１３】
また、各チャネル領域７に対向したゲート絶縁膜11上には、ゲート電極12が積層されて成膜されている。このゲート電極12は、チャネル領域７に離間対向して設けられている。また、このゲート電極12は、例えばモリブデン−タングステン(ＭｏＷ)合金にて構成されている。さらに、このゲート電極12は、ゲート絶縁膜11を介して各薄膜トランジスタ５のチャネル領域７に対向しており、このチャネル領域７の幅寸法に略等しい幅寸法であるゲート長を有している。
【００１４】
さらに、ゲート絶縁膜11上には、層間絶縁膜13が各薄膜トランジスタ５のゲート電極12それぞれを覆うように積層されている。この層間絶縁膜13は、第２の絶縁層であって、絶縁性を有する酸化シリコン(ＳｉＯ２)にて構成されている。
【００１５】
そして、これら層間絶縁膜13およびゲート絶縁膜11には、これら層間絶縁膜13およびゲート絶縁膜11のそれぞれを貫通した導通部としての開口部である複数の第１のコンタクトホール14,15が開口されて設けられている。これら第１のコンタクトホール14,15は、いわゆるスルーホールであって、各薄膜トランジスタ５のゲート電極12の両側に設けられている。すなわち、これら第１のコンタクトホール14,15は、各薄膜トランジスタ５のソース領域８およびドレイン領域９に導通して設けられており、これらソース領域８およびドレイン領域９の少なくとも一部を開口させている。
【００１６】
具体的に、第１のコンタクトホール14は、ソース領域８に導通し、このソース領域８の一部を開口させている。また、第１のコンタクトホール15は、ドレイン領域９に導通し、このドレイン領域９の一部を開口させている。すなわち、これら第１のコンタクトホール14,15は、ソース領域８およびドレイン領域９のそれぞれからソース電極16およびドレイン電極17を引き出すために設けられている。ここで、これらソース電極16およびドレイン電極17は、例えばアルミニウム(Ａｌ)などの導電性を有する金属膜52による電極層にて構成されている。
【００１７】
さらに、この第１のコンタクトホール14上には、この第１のコンタクトホール14にて開口されたソース領域８を覆うようにソース電極16が積層されている。このソース電極16は、第１のコンタクトホール14内および層間絶縁膜13上に積層され、この第１のコンタクトホール14を介して薄膜トランジスタ５のソース領域８に電気的に接続されている。
【００１８】
また、第１のコンタクトホール15上には、この第１のコンタクトホール15にて開口されたドレイン領域９を覆うようにドレイン電極17が積層されている。このドレイン電極17は、第１のコンタクトホール15内および層間絶縁膜13上に積層され、この第１のコンタクトホール15を介して薄膜トランジスタ５のドレイン領域９に電気的に接続されている。
【００１９】
さらに、層間絶縁膜13上には、窒化シリコン(ＳｉＮ)にて構成された保護膜としてのパッシベーション膜18が、各薄膜トランジスタ５のソース電極16およびドレイン電極17のそれぞれを覆うように積層されている。このパッシベーション膜18には、このパッシベーション膜18を貫通してドレイン電極17の少なくとも一部を開口させる導通部としての第２のコンタクトホール19が設けられている。この第２のコンタクトホール19は、薄膜トランジスタ５のドレイン電極17に連通している。
【００２０】
さらに、このパッシベーション膜18上には、薄膜トランジスタ５にて制御される画素電極21が第２のコンタクトホール19を覆うように積層されている。すなわち、この画素電極21は、第２のコンタクトホール19を介して薄膜トランジスタ５のドレイン電極17に電気的に接続されて導通されている。また、パッシベーション膜18上には、配向膜22が画素電極を覆うように積層されている。
【００２１】
一方、アレイ基板２に対向してコモン基板としての矩形平板状の対向基板31が配設されている。この対向基板31は、略透明な矩形平板状の絶縁性基板であるガラス基板32を備えている。このガラス基板32のアレイ基板２に対向した側の一主面には、コモン電極としての対向電極33が積層されて成膜されて設けられている。また、この対向電極33上には配向膜34が積層されて成膜されている。そして、この対向基板31の配向膜34とアレイ基板２の配向膜22との間には、所定の間隙として液晶封入領域35が設けられている。さらに、この液晶封入領域35には、光変調素子として液晶素子36が封入されて光変調層としての液晶層37が形成されている。
【００２２】
さらに、アレイ基板２の対向基板31が対向して配設されている側の反対側には、背面光源としての図示しないバックライトが対向して配設されている。このバックライトは、面状の光をアレイ基板２に入射させて、このアレイ基板２上の薄膜トランジスタ５による画素電極21の制御によって、このアレイ基板２上に表示される画像を目視可能にさせる。
【００２３】
次に、上記一実施の形態の液晶表示装置の製造装置を説明する。
【００２４】
図１において、41は液晶表示装置の製造装置としてのスピン洗浄装置で、このスピン洗浄装置41は、第１のコンタクトホール14,15が形成された状態のガラス基板３の表面を洗浄して、これら第１のコンタクトホール14,15にて開口されたソース領域８およびドレイン領域９の表面を洗浄して、これらソース領域８およびドレイン領域９の表面に付着しているおそれのある洗浄液Ａなどの付着物を除去してリンスする機能を備えた基板洗浄装置である。具体的に、このスピン洗浄装置41は、ガラス基板３が搬入される中空なチャンバ42を備えている。そして、このチャンバ42内には、ガラス基板３が水平に設置されて、このガラス基板３を水平に回転させてスピンさせながら、このガラス基板３の表面に溶解水としての洗浄水Ｗを吹き付けて、このガラス基板３の表面をスピン洗浄させる。
【００２５】
ここで、この洗浄水Ｗは、水の抵抗値を下げる作用を有するとともに、活性層６を構成するポリシリコンに対する非腐食性を有する物質である二酸化炭素ガス(ＣＯ２)を超純水Ｐ中に溶解させて、この超純水Ｐ中での水の電気分解を防止させつつ、この超純水Ｐ中にＨ２Ｏ＋ＣＯ２⇔Ｈ＋＋ＨＣＯ３−のイオンを発生させたＣＯ２溶解水である。すなわち、この洗浄水Ｗは、超純水Ｐより十分に抵抗値が低いものであって、これら水素イオン(Ｈ＋)や重炭酸イオン(ＨＣＯ３−)にて超純水Ｐの抵抗値である比抵抗を、例えば１３×１０３Ω以上１４×１０３Ω以下から０．３×１０３Ω以上０．５×１０３Ω以下程度、より好ましくは０．１×１０３Ω程度まで低下させて、この超純水Ｐの帯電を防止させたものである。ここで、超純水Ｐは、例えば１３×１０３Ω以上１４×１０３Ω以下程度の比抵抗を有する水である。
【００２６】
そして、このスピン洗浄装置41には、このスピン洗浄装置41のチャンバ42内へと洗浄水Ｗを供給する洗浄液供給装置としてのＣＯ２バブラー装置43が取り付けられている。このＣＯ２バブラー装置43には、超純水Ｐが供給され、この超純水Ｐ中に二酸化炭素(ＣＯ２)ガスを溶解させて洗浄水ＷとするＣＯ２溶解装置44を備えている。
【００２７】
このＣＯ２溶解装置44には、二酸化炭素ガスが充填されたＣＯ２ボンベ45が取り付けられており、このＣＯ２ボンベ45から吐出された二酸化炭素ガスを、ＣＯ２溶解装置44へと供給される超純水Ｐ中に散気してバブリングして、この超純水Ｐ中に溶解させて、この超純水Ｐを二酸化炭素水(ＣＯ２水)としての洗浄水Ｗとする。
【００２８】
さらに、このＣＯ２溶解装置44には、超純水Ｐ中へとバブリングされる単位質量当たりの二酸化炭素ガスの流量を測定する質量流量計としてのマスフロー46が取り付けられている。また、このマスフロー46には、二酸化炭素ガスがバブリングされた洗浄水Ｗの比抵抗値を測定する比抵抗計47が取り付けられており、このマスフロー46は、比抵抗計47にて測定された洗浄水Ｗの比抵抗値をフィードバックして、超純水Ｐ中への二酸化炭素ガスの単位質量当たりの供給量を調整させる。
【００２９】
そして、このＣＯ２溶解装置44にて二酸化炭素が溶解された洗浄水Ｗは、管状の供給配管48を介してスピン洗浄装置41のチャンバ42内へと送られる。この供給配管48は、例えばテトラフルオロエチレン・パーフルオロアルコキシエチレン共重合体(ＰＦＡ)などのフッ素樹脂である超高純度用プラスチックにて構成されている。
【００３０】
次に、上記一実施の形態の液晶表示装置の製造方法を説明する。
【００３１】
まず、図３に示すように、ガラス基板３上にアンダーコート層４を形成し、引き続いてこのアンダーコート層４上にプラズマＣＶＤ法にて非晶質半導体層としてのアモルファスシリコン膜51を堆積する。
【００３２】
この後、図４に示すように、このアモルファスシリコン膜51にエキシマレーザ光Ｌを照射してレーザアニールして、このアモルファスシリコン膜51を溶融再結晶化させてポリシリコンにしてから、図５に示すように、ドライエッチングにてパターニングして島状の活性層６とする。
【００３３】
次いで、図６に示すように、このアンダーコート層４上の一面に、各活性層６を覆うようにプラズマＣＶＤ法などにてゲート絶縁膜11を形成する。
【００３４】
この後、このゲート絶縁膜11上の一面に、例えばモリブデン−タングステン(ＭｏＷ)合金をスパッタにて成膜してからドライエッチングにてパターニングして、図７に示すように、活性層６のチャネル領域７となる部分上にゲート電極12を形成する。
【００３５】
この状態で、図８に示すように、このゲート電極12をマスクとして用いたセルフアライン方式にて、ソース領域８およびドレイン領域９となる部分のそれぞれに、例えばリン(Ｐ)などのドーパントである不純物Ｄをイオンドープ法にてイオンドーピングして薄膜トランジスタ４のソース領域８およびドレイン領域９を形成する。
【００３６】
このとき、活性層６のソース領域８とドレイン領域９との間に位置する部分がチャネル領域７となる。
【００３７】
次いで、これらソース領域８およびドレイン領域９中のそれぞれの不純物Ｄを熱アニールにて活性化する。
【００３８】
この後、図９に示すように、ゲート絶縁膜11上の一面に、ゲート電極12を覆うようにプラズマＣＶＤ法にて層間絶縁膜13を成膜した後、この層間絶縁膜13およびゲート絶縁膜11に図示しないフォトマスクを用いて第１のコンタクトホール14,15を形成して、ソース領域８およびドレイン領域９の表面の一部を露出させる。
【００３９】
この状態で、図１０に示すように、これら第１のコンタクトホール14,15が形成されたガラス基板３の表面に、例えばフッ酸(ＨＦ)などの酸を含有する酸性の洗浄液Ａを吹き付けて、このガラス基板３の表面を洗浄して、このガラス基板３の各第１のコンタクトホール14,15によって露出されているソース領域８およびドレイン領域９それぞれの表面に形成されているおそれがある自然酸化膜Ｂを除去する。
【００４０】
次いで、これら第１のコンタクトホール14,15にて露出されているソース領域８およびドレイン領域上の自然酸化膜を除去したガラス基板３を、スピン洗浄装置41のチャンバ42内へと搬入させる。
【００４１】
同時に、ＣＯ２バブラー装置43へと供給される超純水Ｐ中に、ＣＯ２ボンベ45に充填されている二酸化炭素ガスをＣＯ２溶解装置44のマスフロー46にて単位質量当たりの供給量を調整しつつ散気して溶解させて、この超純水Ｐの比抵抗を低下させて帯電を防止させた洗浄水Ｗとする。
【００４２】
このとき、この洗浄水Ｗの比抵抗が比抵抗計47にて測定され、この比抵抗計47にて測定された洗浄水Ｗの比抵抗値がマスフロー46へとフィードバックされて、このマスフロー46による二酸化炭素ガスの超純水Ｐへの単位質量当たりの供給量が調整され、洗浄水Ｗ中の二酸化炭素の溶解量が一定となるように調整される。
【００４３】
そして、この洗浄水Ｗがスピン洗浄装置41のチャンバ42内へと供給配管48を介して供給され、図１１に示すように、このチャンバ42内にてガラス基板３の表面に吹き付けて、このガラス基板３上の各第１のコンタクトホール14,15によって露出されているソース領域８およびドレイン領域９の表面を洗浄する。
【００４４】
このとき、この洗浄水Ｗに二酸化炭素が溶解していることにより、この洗浄水Ｗの供給配管48内を流れる際に生じ得る摩擦帯電が防止され、この洗浄水Ｗの帯電が防止される。このため、この洗浄水Ｗが帯電している場合に生じ得る、ガラス基板３上の第１のコンタクトホール14,15にて露出されているソース領域８およびドレイン領域９の表面での酸化シリコン(ＳｉＯ)にて構成された酸化層の形成が防止される。ここで、酸性の洗浄液Ａによるガラス基板３の表面の洗浄と、洗浄液Ｗによるガラス基板３の表面の洗浄とは、同一のスピン洗浄装置41を用いても良いし、別個のスピン洗浄装置41を用いても良い。
【００４５】
この後、図１２に示すように、層間絶縁膜13上の一面に、各第１のコンタクトホール14,15を覆うように金属膜52を成膜してから、この金属膜52をパターニングしてソース電極16およびドレイン電極17のそれぞれを形成する。
【００４６】
さらに、図１３に示すように、層間絶縁膜13上の一面に、ソース電極16およびドレイン電極17それぞれを覆うようにパッシベーション膜18を形成してから、このパッシベーション膜18に第２のコンタクトホール19を形成して、薄膜トランジスタ５のドレイン電極17を露出させる。
【００４７】
この状態で、図１４に示すように、このパッシベーション膜18上に、第２のコンタクトホール19を覆うように画素電極21を形成して、この画素電極21をドレイン電極17に導通させてから、このパッシベーション膜18上に、画素電極21を覆うように配向膜22を形成してアレイ基板２とする。
【００４８】
さらに、図２に示すように、このアレイ基板２の配向膜22側に、対向基板31の配向膜34側を対向させて取り付けてから、これらアレイ基板２の配向膜22と対向基板31の配向膜34との間の液晶封入領域35に液晶素子36を封入して封止させて、この液晶封入領域35に液晶層37を形成して液晶表示装置１とする。
【００４９】
この後、この液晶表示装置１のアレイ基板２の裏面側にバックライトを取り付ける。
【００５０】
ここで、図１１に示すように、例えばフッ酸(ＨＦ)などの洗浄液Ａでガラス基板３の表面を洗浄して、このガラス基板３の各第１のコンタクトホール14,15にて露出されたソース領域８およびドレイン領域９それぞれの表面に形成されている自然酸化膜Ｂを除去してから、これら露出しているソース領域８およびドレイン領域９の表面を超純水Ｐで洗浄してリンスした場合には、図１５に示すように、この超純水Ｐが供給配管48内を流れる際に、この供給配管48内での摩擦によって超純水Ｐ中に摩擦帯電が発生する。そして、この摩擦帯電によって供給配管48の内壁面がプラス(＋)に帯電することから、この供給配管48内を流れる超純水Ｐがマイナス(−)に帯電してしまう。
【００５１】
このため、このマイナスに帯電した超純水Ｐをガラス基板３の表面に吹き付けて、このガラス基板３上の露出しているソース領域８およびドレイン領域９の表面を洗浄した際に、図１６に示すように、この超純水Ｐがマイナスに帯電していることから、図１７に示すように、これらソース領域８およびドレイン領域９の露出している表面がプラス(＋)に帯電してしまい陽極となる。
【００５２】
したがって、これらソース領域８およびドレイン領域９の露出している表面が陽極に帯電することから、これらソース領域８およびドレイン領域９の露出している表面に接触した超純水Ｐ中の水分子(Ｈ２Ｏ)が電気分解される。このため、この水分子中の酸素(Ｏ２)がソース領域８およびドレイン領域９の露出している表面から発生し、図１８に示すように、この酸素によってソース領域８およびドレイン領域９の露出している表面が酸化されて酸化シリコン(ＳｉＯ)にて構成された酸化層Ｃが形成されてしまう。
【００５３】
そこで、上述した一実施の形態のように、ガラス基板３の各第１のコンタクトホール14,15によって露出されているソース領域８およびドレイン領域９それぞれの表面に形成されている自然酸化膜Ｂを、例えばフッ酸(ＨＦ)などの酸を含有する酸性の洗浄液Ａで洗浄して除去した後に、これらソース領域８およびドレイン領域９それぞれの露出している表面を洗浄してリンスするための水として、超純水Ｐの抵抗値を低下させる作用を有する二酸化炭素ガスを超純水Ｐ中に溶解させた洗浄水Ｗを用いる構成とした。
【００５４】
この結果、この洗浄水Ｗ中に溶解させた二酸化炭素によって、この洗浄水Ｗの比抵抗が、例えば０．３×１０３Ω以上０．５×１０３Ω以下程度に低下されるので、この洗浄水Ｗが供給配管48内を通過する際に生じるおそれがある摩擦帯電による帯電を防止または少なくとも低下できる。したがって、この洗浄水Ｗが帯電しなくまたは帯電しにくくなるので、帯電していないまたは帯電が少ない洗浄水Ｗでソース領域８およびドレイン領域９それぞれの露出している表面を洗浄してリンスできるから、これらソース領域８およびドレイン領域９それぞれの露出している表面を洗浄水Ｗで洗浄する際に、この洗浄水Ｗが帯電している場合に生じ得るソース領域８およびドレイン領域９それぞれの露出している表面の帯電を防止できる。
【００５５】
よって、これらソース領域８およびドレイン領域９それぞれの露出している表面の帯電によって、これらソース領域８およびドレイン領域９それぞれの露出している表面が酸化されて酸化層Ｃが形成されることを防止でき、この酸化層Ｃの発生を低減できる。
【００５６】
したがって、これらソース領域８およびドレイン領域９とソース電極16およびドレイン電極17との間に酸化層Ｃが介在して、これらソース領域８およびドレイン領域９とソース電極16およびドレイン電極17との間の電気的な抵抗値が大きくなることを防止できる。このため、これらソース領域８およびドレイン領域９とソース電極16およびドレイン電極17との間の電気的な抵抗値が大きくなることによって生じるおそれがある、液晶表示装置１の点欠陥や線欠陥などの画質不良の発生を防止できる。
【００５７】
また、ＣＯ２バブラー装置43へと供給される超純水Ｐ中に、ＣＯ２ボンベ45に充填されている二酸化炭素ガスをＣＯ２溶解装置44のマスフロー46にて単位質量当たりの供給量を調整しつつ散気して溶解させて、この超純水Ｐの比抵抗を低下させて帯電を防止させた洗浄水Ｗとする構成とした。そして、この洗浄水Ｗの比抵抗を比抵抗計47にて測定し、この比抵抗計47にて測定した洗浄水Ｗの比抵抗値をマスフロー46へとフィードバックして、このマスフロー46による二酸化炭素ガスの超純水Ｐへの単位質量当たりの供給量を調整する構成とした。この結果、このＣＯ２バブラー装置43からスピン洗浄装置41へと供給される洗浄水Ｗ中の二酸化炭素の溶解量を常に一定に調整できるので、このスピン洗浄装置41へと供給される洗浄水Ｗの帯電を常に安定して防止できる。したがって、このスピン洗浄装置41のチャンバ42内へと搬送されるガラス基板３を洗浄水Ｗで洗浄する際における、このガラス基板３のソース領域８およびドレイン領域９それぞれの露出している表面の酸化を常に安定して防止できる。
【００５８】
なお、上記一実施の形態では、超純水Ｐの抵抗値を低下させる作用を有する物質として二酸化炭素(ＣＯ２)を用いた構成としたが、この超純水Ｐの抵抗値を低下させる作用を有する物質であれば、例えば一酸化炭素(ＣＯ)などの酸化炭素やその他の物質あっても対応させて用いることができる。
【００５９】
また、液晶表示装置１のアレイ基板２のガラス基板３上に積層されたソース領域８およびドレイン領域９の露出した部分の洗浄として、二酸化炭素を超純水Ｐ中に溶解させた洗浄水Ｗを用いたが、薄膜トランジスタ５以外のポリシリコンなどの半導体層の表面を洗浄する必要のある半導体装置などでも対応させて用いることができる。
【００６０】
すなわち、液晶表示装置１のアレイ基板２に用いられる薄膜トランジスタ５以外に、光変調層として有機ＥＬ(ElectroLuminescence)素子を用いた有機ＥＬディスプレイに用いられる薄膜トランジスタなどの半導体装置であっても、対応させて用いることができる。
【００６１】
さらに、ソース領域８およびドレイン領域９へ注入する不純物Ｄを、例えばボロン（Ｂ）などとすることもできる。
【図面の簡単な説明】
【００６２】
【図１】本発明の半導体装置の製造方法に用いる製造装置の一実施の形態を示す説明構成図である。
【図２】同上半導体装置を示す説明断面図である。
【図３】同上半導体装置の絶縁基板上に半導体層を形成した状態を示す説明断面図である。
【図４】同上半導体装置の半導体層をアニールする状態を示す説明断面図である。
【図５】同上半導体装置の半導体層を島状にした状態を示す説明断面図である。
【図６】同上半導体装置の半導体層上に絶縁層を形成した状態を示す説明断面図である。
【図７】同上半導体装置の絶縁層上にゲート電極を形成した状態を示す説明断面図である。
【図８】同上半導体装置の半導体層をドーピングする状態を示す説明断面図である。
【図９】同上半導体装置のゲート電極上に形成した絶縁層に導通部を形成した形態を示す説明断面図である。
【図１０】同上半導体装置の導通部にて導通した半導体層の表面を酸で洗浄する状態を示す説明断面図である。
【図１１】同上半導体装置の導通部にて導通した半導体層の表面を溶解水で洗浄する状態を示す説明断面図である。
【図１２】同上半導体装置の絶縁層上に電極層を形成した状態を示す説明断面図である。
【図１３】同上半導体装置の電極層上に形成したパッシベーション膜に導通部を形成した状態を示す説明断面図である。
【図１４】同上半導体装置のパッシベーション膜の導通部上に画素電極を形成した状態を示す説明断面図である。
【図１５】一比較例の半導体装置の製造装置の一部を示す説明構成図である。
【図１６】同上半導体装置を超純水で洗浄する状態を示す説明断面図である。
【図１７】同上半導体装置を超純水で洗浄して半導体層が帯電した状態を示す説明断面図である。
【図１８】同上半導体装置の導通部を超純水で洗浄して半導体層上に酸化層が形成された状態を示す説明断面図である。
【符号の説明】
【００６３】
１    半導体装置としての液晶表示装置
３    絶縁基板としてのガラス基板
６    半導体層としての活性層
11    絶縁層としてのゲート絶縁膜
13    絶縁層としての層間絶縁膜
14,15    導通部としての第１のコンタクトホール
16    電極層としてのソース電極
17    電極層としてのドレイン電極
Ａ    酸としての洗浄液
Ｐ    水としての超純水
Ｗ    洗浄水
【図１】
2009049120.tif 000003
【図２】
2009049120.tif 000004
【図３】
2009049120.tif 000005
【図４】
2009049120.tif 000006
【図５】
2009049120.tif 000007
【図６】
2009049120.tif 000008
【図７】
2009049120.tif 000009
【図８】
2009049120.tif 000010
【図９】
2009049120.tif 000011
【図１０】
2009049120.tif 000012
【図１１】
2009049120.tif 000013
【図１２】
2009049120.tif 000014
【図１３】
2009049120.tif 000015
【図１４】
2009049120.tif 000016
【図１５】
2009049120.tif 000017
【図１６】
2009049120.tif 000018
【図１７】
2009049120.tif 000019
【図１８】
2009049120.tif 000020